(57)【要約】  本発明は、チューインガム製造における第一のチューインガム加工機械の内部接触表面に対するチューインガムコア組成物の粘着性を低減する方法であって、イソマルトをチューインガムベース組成物と混合する方法及びチューインガム加工機械の内部接触表面に対する組成物の粘着性を低減するためのチューインガムコア組成物におけるイソマルトの使用に関する。【選択図】なし【特許請求の範囲】
【請求項１】
チューインガム製造プロセスにおける第一のチューインガム加工機械の内部接触表面に対するチューインガムコア組成物の粘着性を意図的に低減する方法であって、以下のステップ：
a)イソマルトを前記表面に対する前記組成物の粘着性を低減するのに適した量で提供するステップ、
b)チューインガムベース組成物を提供するステップ、及び
c)ステップa)において提供されたイソマルトをステップb)において提供されたチューインガムベース組成物と混合してイソマルト含有チューインガムコア組成物を得るステップ
を含み、
ステップc)は第一のチューインガム加工機械の内部接触表面上において実施され、同量のマルチトール含有チューインガムコア組成物、同量のソルビトール含有チューインガムコア組成物及び/又は同量のマルチトール-ソルビトール混合物含有チューインガムコア組成物と比較して粘着性が低減される、
方法。
【請求項２】
さらなるステップ：
d)得られたイソマルト含有チューインガムコア組成物を第二のチューインガム加工機械の接触表面に供するステップ
を含む、請求項１に記載の方法。
【請求項３】
第一のチューインガム加工機械の内部接触表面及び第二のチューインガム加工機械の接触表面が鋼、好適にはステンレス鋼でできている、請求項１又は請求項２に記載の方法。
【請求項４】
第一のチューインガム加工機械がニーダーである、請求項１又は請求項２に記載の方法。
【請求項５】
第二のチューインガム加工機械が押出成形機である、請求項２に記載の方法。
【請求項６】
チューインガムベース組成物が少なくとも1種の水不溶性チューインガムベース成分を含む、請求項１〜５のいずれか一項に記載の方法。
【請求項７】
ステップb)において提供されたチューインガムベース組成物が、少なくとも1種の甘味料成分、少なくとも1種の高甘味度甘味料成分、少なくとも1種の香味成分、少なくとも1種の着色成分及び少なくとも1種のローリング成分からなる群から選択される、少なくとも1種のチューインガムベース成分を含む、請求項１〜６のいずれか一項に記載の方法。
【請求項８】
粘着性が同量のマルチトール含有チューインガムコア組成物と比較して低減される、請求項１〜７のいずれか一項に記載の方法。
【請求項９】
粘着性が同量のソルビトール含有チューインガムコア組成物と比較して低減される、請求項１〜７のいずれか一項に記載の方法。
【請求項１０】
チューインガムベース組成物における、チューインガム加工機械の内部接触表面に対する組成物の粘着性を低減するためのイソマルトの使用。
【請求項１１】
粘着性が同量のマルチトール含有チューインガムコア組成物、同量のソルビトール含有チューインガムコア組成物及び/又は同量のマルチトール-ソルビトール混合物含有チューインガムコア組成物と比較して意図的に低減される、請求項１０に記載の使用。
【発明の詳細な説明】
【技術分野】
【０００１】
本発明は、イソマルトをチューインガムベース組成物と混合することを特徴とする、チューインガム製造における第一のチューインガム加工機械の内部接触表面に対するチューインガムコア組成物の粘着性を低減する方法、及びチューインガム加工機械の内部接触表面に対する組成物の粘着性を低減するためのチューインガムコア組成物におけるイソマルトの使用に関する。
【背景技術】
【０００２】
イソマルト（水素化イソマルツロースとも呼ばれる）を含有するチューインガムが知られている。EP 0 328 849 A2及びWO95/08926 A1は、イソマルトを充填剤として有するチューインガム組成物を記載する。US 5,958,472 Aは、クランキーチューインガム製品を得るための顆粒状イソマルトの使用を記載する。
【先行技術文献】
【特許文献】
【０００３】
【特許文献１】EP 0 328 849 A2
【特許文献２】WO95/08926 A1
【特許文献３】US 5,958,472 A
【発明の概要】
【発明が解決しようとする課題】
【０００４】
しかしながら、無糖チューインガムの製造では大抵の場合、マルチトールがイソマルトの代わりに使用されており、マルチトールは加工装置に対して望ましくないチューインガム組成物の粘着性を引き起こす。
【０００５】
本発明の根底にある技術的課題は、チューインガム加工機械の表面、特にチューインガムコア組成物を混合し製造するチューインガム加工機械の表面に対するチューインガムコア組成物の粘着性を低減する方法及び手段を提供することである。
【課題を解決するための手段】
【０００６】
本発明は、請求項1によるチューインガム製造プロセスにおける第一のチューインガム加工機械の内部接触表面に対するチューインガムコア組成物の粘着性を低減する方法の提供により根底にある技術的課題を解決する。
【０００７】
本発明は、チューインガム製造プロセスにおける第一のチューインガム加工機械の内部接触表面に対するチューインガムコア組成物の粘着性を低減する方法であって、以下のステップ：a)イソマルトを前記表面に対する前記組成物の粘着性を低減するのに適した量で提供するステップ、b)チューインガムベース組成物を提供するステップ及びc)ステップa)において提供されたイソマルトをステップb)において提供されたチューインガムベース組成物と混合してイソマルト含有チューインガムコア組成物を得るステップを含み、ステップc)は第一のチューインガム加工機械の内部接触表面上において実施される、方法の提供により根底にある技術的課題を解決する。
【発明の効果】
【０００８】
驚くべきことに、チューインガムベース組成物にイソマルトを混合すると、機械の内部接触表面、特にチューインガムの製造に使用される機械の金属-又は合金表面に対する粘着性が低減することが示された。また、驚くべきことに、チューインガムベースは、チューインガムベース組成物がイソマルトと混合される機械、例えばニーダー（混練機）に対してすでに粘着性が低減していることが示された。
【図面の簡単な説明】
【０００９】
【図１】従来技術によるステップc)において得られるチューインガムコア組成物の計算残分値と比較した本発明によるステップc)において得られるチューインガムコア組成物の計算残分値を示す。
【発明を実施するための形態】
【００１０】
本発明の好適な実施形態では、粘着性は同量のマルチトール及び/又はソルビトール含有チューインガムコア組成物と比較して低減される。
【００１１】
本発明の好適な実施形態では、粘着性は同量のマルチトール含有チューインガムコア組成物と比較して低減される。
【００１２】
本発明の好適な実施形態では、粘着性は同量のソルビトール含有チューインガムコア組成物と比較して低減される。
【００１３】
本発明の好適な実施形態では、粘着性は同量のマルチトール-ソルビトール混合物含有チューインガムコア組成物と比較して低減される。
【００１４】
本発明においては、「同量のマルチトール含有チューインガムコア組成物」は、イソマルトを重量で計算して同量のマルチトールと交換する以外、ステップc)において得られるチューインガムコア組成物と同じ成分を同じ量で含有するチューインガムコア組成物である。
【００１５】
本発明においては、「同量のソルビトール含有チューインガムコア組成物」は、イソマルトを重量で計算して同量のソルビトールと交換する以外、ステップc)において得られるチューインガムコア組成物と同じ成分を同じ量で含有するチューインガムコア組成物である。
【００１６】
本発明においては、「同量のマルチトール-ソルビトール混合物含有チューインガムコア組成物」は、イソマルトを重量で計算して同量のマルチトール-ソルビトール混合物と交換する以外、ステップc)において得られるチューインガムコア組成物と同じ成分を同じ量で含有するチューインガムコア組成物である。
【００１７】
本発明においては、粘着性の低減は、イソマルト含有チューインガムコア組成物を得る本発明の方法により得られる粘着性を同量のマルチトール含有チューインガムコア組成物を得る方法により得られる粘着性及び/又は同量のソルビトール含有チューインガムコア組成物を得る方法により得られる粘着性及び/又は同量のマルチトール-ソルビトール混合物含有チューインガムコア組成物を得る方法により得られる粘着性と比較することにより測定される。
【００１８】
本発明においては、粘着性は、ステップc)の後にチューインガムコア組成物を排出させた後のニーダーの内部接触表面におけるチューインガムコア組成物の残分として測定され、その際、ニーダーからチューインガムコア組成物を廃棄又は擦り取るためには力は使用しない。粘着性は、ステップc)において得られるチューインガムコア組成物全体に対する残分の重量％として測定される。
【００１９】
好適には、ニーダーは、本開示の実施例において記載されるように使用される。より好適には、粘着性は、17.5リットルの最大加工能力を有するドイツ、エットリンゲンのGabler GmbH & Co. KG製シグマ混練機IP 25 AP/T-CGを使用して上記に概説されるように測定される。好適には、少なくとも15rpm〜大きくとも45rpmの回転速度を使用する。好適には、粘着性は、モーター駆動容器を100°の角度でひっくり返すニーダーのクリーンアウトにより上記に概説される通り測定される。
【００２０】
粘着性は、同じ全体重量を有するチューインガムコア組成物の粘着性を比較することにより測定される。好適には、上記に概説され、実施例において記載されるようなニーダーにおける粘着性を測定するために使用される全体重量は、10 kgである。
【００２１】
上記に概説され、実施例において記載されるようなニーダーにおける粘着性を測定する温度は、少なくとも30℃〜高くとも70℃、好適には約50℃、最も好適には50℃である。
【００２２】
粘着性を測定するために、混合物を約60分間、より好適には60分間混練する。好適には、粘着性を測定するために、混練プロセスを開始する前に添加するポリオールの半分量を添加し、混練の30分後に残り半分量のポリオールを添加し、混合物を全体で60分間混練する。
【００２３】
好適には、粘着性は実施例において示されるように測定される。
【００２４】
上記に概説されるように測定した場合、イソマルト含有チューインガムコア組成物全体の、20重量％未満、さらにより好適には15重量％未満しかニーダーの表面に付着しないことが好ましい。上記に概説されるように測定した場合、イソマルト含有チューインガムコア組成物全体の、10重量％未満、さらにより好適には7重量％未満しかニーダーの表面に付着しないことが好ましい。
【００２５】
上記に概説されるように測定した場合、イソマルト含有チューインガムコア組成物全体の、5重量％未満、さらにより好適には4重量％未満しかニーダーの表面に付着しないことが好ましい。
【００２６】
本発明の好適な実施形態では、マルチトール、ソルビトール又はマルチトール-ソルビトール混合物含有チューインガムコア組成物と比較して、少なくとも5％、より好適には少なくとも7％、さらにより好適には少なくとも10％、さらにより好適には少なくとも15％又は少なくとも20％の粘着性の低減が得られる。
【００２７】
本発明の好適な実施形態では、マルチトール、ソルビトール又はマルチトール-ソルビトール混合物含有チューインガムコア組成物と比較して、少なくとも25％、より好適には少なくとも30％、さらにより好適には少なくとも50％、さらにより好適には少なくとも75％又は少なくとも90％の粘着性の低減が得られる。
【００２８】
本発明の好適な実施形態では、本発明による方法は、チューインガム製造プロセスにおける第一のチューインガム加工機械の内部接触表面に対するチューインガムコア組成物の粘着性を意図的に低減するためのものである。用語「意図的に」は、粘着性を低減するという成果が、目的をもって望まれ、認識され、かつ、達成されるものであり、ただ単に偶然及び/又は無認識によって得られるものでないことを意味する。
【００２９】
本発明においては、「接触表面」又は「内部接触表面」は、チューインガム加工機械の表面であって、本発明による方法において、故意にチューインガムコア組成物と接触させる表面、すなわち、製造プロセス中、チューインガムコア組成物と接触するように設計された表面である。このような内部接触表面は、例えばニーダーの混練室の内部表面である。当業者はどのチューインガム加工機械を使用することができ、どの部分、すなわち、どの内部接触表面が製造中にチューインガムコア組成物と接触するかについて知っている。
【００３０】
好適には、ステップc)を実施する温度は少なくとも30℃〜高くとも70℃、より好適には約50℃である。
【００３１】
本発明の好適な実施形態では、本発明による方法は、さらに、得られたイソマルト含有チューインガムコア組成物を第二のチューインガム加工機械の表面に供するステップd)を含む。
【００３２】
本発明の好適な実施形態では、本方法は、チューインガム製造プロセスにおける第二のチューインガム加工機械の内部接触表面に対するチューインガムコア組成物の粘着性を低減する、より好適には意図的に低減するためのものである。
【００３３】
本発明の好適な実施形態では、第一のチューインガム加工機械の内部接触表面は、少なくとも1種の無機材料でできている。本発明の好適な実施形態では、第一のチューインガム加工機械の内部接触表面は、金属又は合金でできている。本発明の好適な実施形態では、第一のチューインガム加工機械の内部接触表面は、1種の金属又は1種の合金でできている。本発明の好適な実施形態では、第一のチューインガム加工機械の内部接触表面は、鋼でできている。本発明の好適な実施形態では、第一のチューインガム加工機械の内部接触表面は、ステンレス鋼でできている。
【００３４】
本発明の好適な実施形態では、第一及び第二のチューインガム加工機械の内部接触表面は、少なくとも1種の無機材料でできている。本発明の好適な実施形態では、第一及び第二のチューインガム加工機械の内部接触表面は、1種の金属又は1種の合金でできている。本発明の好適な実施形態では、第一及び第二のチューインガム加工機械の内部接触表面は、鋼でできている。本発明の好適な実施形態では、第一及び第二のチューインガム加工機械の内部接触表面は、ステンレス鋼でできている。
【００３５】
当業者は、チューインガムを製造するために適切な機械及びチューインガムベース組成物と接触させる適切な機械表面材料について知っている。
【００３６】
本発明の好適な実施形態では、第一のチューインガム加工機械は、シグマ混合機、例えばダブルアームシグマ混合機である。
【００３７】
本発明の好適な実施形態では、第一のチューインガム加工機械は、ニーダーである。本発明の好適な実施形態では、第一のチューインガム加工機械は、Z-ニーダー又はダブルZ-ニーダーである。
【００３８】
本発明の好適な実施形態では、第二のチューインガム加工機械は、押出成形機である。
【００３９】
本発明の好適な実施形態では、ステップa)において提供されたイソマルトの量は、ステップc)において得られる、得られたイソマルト含有チューインガムコア組成物の少なくとも10重量％である。
【００４０】
本発明の好適な実施形態では、ステップa)において提供されたイソマルトの量は、ステップc)において得られる、得られたイソマルト含有チューインガムコア組成物の少なくとも20重量％である。
【００４１】
本発明の好適な実施形態では、ステップa)において提供されたイソマルトの量は、ステップc)において得られる、得られたイソマルト含有チューインガムコア組成物の少なくとも40重量％である。
【００４２】
本発明の好適な実施形態では、ステップa)において提供されたイソマルトの量は、ステップc)において得られる、得られたイソマルト含有チューインガムコア組成物の多くとも70重量％である。
【００４３】
本発明の好適な実施形態では、ステップa)において提供されたイソマルトの量は、ステップc)において得られる、得られたイソマルト含有チューインガムコア組成物の多くとも60重量％である。
【００４４】
本発明の好適な実施形態では、ステップa)において提供されたイソマルトの量は、ステップc)において得られる、得られたイソマルト含有チューインガムコア組成物の少なくとも20重量％、多くとも60重量％である。
【００４５】
本発明の好適な実施形態では、ステップa)において提供されたイソマルトの量は、ステップc)において得られる、得られたイソマルト含有チューインガムコア組成物の約54重量％である。
【００４６】
本発明においては、用語「イソマルト」又は「水素化パラチノース」は、好適にはイソマルト成分を包含する。
【００４７】
本発明においては、用語「イソマルト成分」は、好適には、イソマルト、イソマルトST、イソマルトGS、イソマルト変種又はそれらの成分を包含する。イソマルトはまた、palatinit（登録商標）として知られる。
【００４８】
本発明の好適な実施形態では、イソマルトは、1,1-GPS (1-O-α-D-グルコピラノシル-D-ソルビトール)、1,1-GPM (1-O-α-D-グルコピラノシル-D-マンニトール)、1,6-GPS (6-O-α-D-グルコピラノシル-D-ソルビトール)、イソマルト、イソマルトST及びイソマルトGSからなる群から選択される。
【００４９】
本発明においては、イソマルトは1,6-GPS及び1,1-GPMの混合物であり、一方で、イソマルトSTは53〜47％の1,6-GPS及び47〜53％の1,1-GPMの混合物である。イソマルトGSは、71〜79％の1,6-GPS及び29〜21％の1,1-GPM、好適には75％の1,6-GPS及び25％の1,1-GPMの混合物である(与えられる値は、乾燥成分の重量％を意味する)。
【００５０】
さらに好適な実施形態では、イソマルト変種を使用することが予見される。本発明においては、イソマルト変種は、例えば10〜50％の1,6-GPS、2〜20％の1,1-GPS及び30〜70％の1,1-GPMの混合物又は5〜10％の1,6-GPS、30〜40％の1,1-GPS及び45〜60％の1,1-GPMの混合物である。イソマルト変種はまた、1,6-GPS又は1,1-GPM富化混合物の形態をとり得る。1,6-GPS富化混合物は、58〜99％の量の1,6-GPSと42〜1％の量の1,1-GPMを有する。1,1-GPM富化混合物は、1〜42％の量の1,6-GPSと58〜99％の量の1,1-GPMを有する(与えられる値は、乾燥成分の重量％を意味する)。
【００５１】
他に概説されなければ、本明細書において与えられる％値は、乾燥成分の重量％を意味する。
【００５２】
本発明のさらに好適な実施形態では、イソマルト粒子は、大きくとも1000μmの直径を有する。より好適には、粒子は、大きくとも700μmの直径を有する。あるいは、粒子は、少なくとも700μmの直径を有することができる。本発明のさらに好適な実施形態では、イソマルト粒子は、大きくとも1000μm、少なくとも700μmの直径を有する。好適な実施形態では、粒子は、少なくとも50μmの直径を有する。より好適には、粒子は、少なくとも100μmの直径を有する。粒子はまた、100μm未満、好適には50μm未満の直径を有することもできる。
【００５３】
本発明のさらに好適な実施形態では、使用されるイソマルト成分は、粉砕され、凝集されたイソマルト、特に、粉砕されたイソマルト粒子が大きくとも1000μmの直径を有する粉砕され、凝集されたイソマルトである。より好適には、粉砕された粒子は、大きくとも700μmの直径を有する。好適な実施形態では、粉砕された粒子は、少なくとも50μmの直径を有する。より好適には、粉砕された粒子は、少なくとも100μmの直径を有する。粉砕された粒子はまた、100μm未満、好適には50μm未満の直径を有することもできる。好適には、このような粉砕され、凝集されたイソマルトは、イソマルトDCである。
【００５４】
イソマルトの粒子径分布は、好適にはレーザー回折により測定される。より好適には、粒子径は、MALVERN Instruments製のMastersizer 2000を使用してレーザー回折により測定される。レーザー回折装置を用いて、イソマルトの粒子径分布を品質評価のために確認することができる。測定原理は、ISO 13320に従う分散型光/レーザー回折分光法に基づくことが好ましい。孤立粒子に低濃度でレーザー光に当てる。粒子は、イソマルトを測定用セル中に吸引することにより導入される（「乾式測定」）。粒子の直径に依存して、レーザー光は回折され、それが散乱線として検出器により記録される。測定結果は最初、検出器により測定された光強度の形で存在し、粒子径分布へと変換しなければならない。これは、本発明の> 1 μmの粒子については、ヨゼフ・フォン・フラウンホーファー（Joseph von Fraunhofer）による近似による関連評価ソフトウェアによって行われる。試料の投入（約20 g）は、チャンネル（channel）及び調節可能なギャップ幅（gap width）を有する目の粗い篩を使用して実施することが好ましい。いくつかのボールを有する目の細かい篩は、シーブインサート（sieve insert）として使用することが好ましい。投入（ギャップ幅）は測定濃度が達成されるように設定しなければならない。2.5 barの過圧を有する空気を分散媒として使用することができる。当業者は関連する測定パラメーターについて知っている。
【００５５】
本発明の好適な実施形態では、イソマルツロースはステップa)において提供されない。
【００５６】
本発明の代替実施形態では、イソマルトとイソマルツロースの混合物がステップa)において提供される。
【００５７】
本発明の好適な実施形態では、ステップb)において提供されたチューインガムベース組成物は、少なくとも1種の水不溶性チューインガムベース成分を含む。
【００５８】
本発明においては、用語「含む（comprising）」は、当該組成物が別の成分の存在を排除することなく具体的に特定した成分を少なくとも含むことを意味する「含有する（containing）」又は「含む（including）」の意味を有することが好ましい。しかしながら、用語「含む（comprising）」は、好適な実施形態では「から本質的になる（consisting essentially of）」、最も好適な実施形態では「からなる（consisting）」の意味を有するものとも理解される。用語「から本質的になる」は、組成物の具体的に特定した成分を除く実質的な量の別の成分の存在を排除する。用語「からなる」は、組成物中の量が同定されているかを問わず、全ての別の化合物の存在を排除する。
【００５９】
本発明においては、用語「本質的に含む（comprising essentially）」は、具体的に特定した成分が当該組成物中に存在する成分と比較して当該組成物中で最も高い割合を有する成分であるという意味を有することが好ましい。しかしながら、好適な実施形態では、用語「本質的に含む」は、当該組成物が少なくとも50重量％、さらにより好適には少なくとも51重量％の具体的に特定した成分を含むことを意味する。
【００６０】
本発明においては、用語「少なくとも1種」は、1種の成分又は2種以上の成分、例えば2種、3種又はそれ以上の成分が存在するという意味を有することが好ましい。
【００６１】
本発明の好適な実施形態では、ステップb)において提供されたチューインガムベース組成物は、少なくとも1種の甘味料成分、少なくとも1種の高甘味度甘味料成分、少なくとも1種の香味成分、少なくとも1種の着色成分及び少なくとも1種のローリング成分(rolling component)からなる群から選択される少なくとも1種のチューインガムベース成分を含む。
【００６２】
本発明の好適な実施形態では、ステップb)において提供されたチューインガムベース組成物は、マルチトール、マンニトール、キシリトール、ソルビトール、エリトリトール（エリスリトール）及びそれらの混合物からなる群から選択される糖アルコールを含まない。本発明の好適な実施形態では、ステップb)において提供されたチューインガムベース組成物は、マンニトール、キシリトール、ソルビトール、エリトリトール及びそれらの混合物からなる群から選択される糖アルコールを含まない。
【００６３】
本発明の好適な実施形態では、ステップb)において提供されたチューインガムベース組成物は、マルチトールを含まない。本発明の好適な実施形態では、ステップb)において提供されたチューインガムベース組成物は、マンニトールを含まない。本発明の好適な実施形態では、ステップb)において提供されたチューインガムベース組成物は、キシリトールを含まない。本発明の好適な実施形態では、ステップb)において提供されたチューインガムベース組成物は、ソルビトールを含まない。本発明の好適な実施形態では、ステップb)において提供されたチューインガムベース組成物は、エリトリトールを含まない。
【００６４】
本発明の好適な実施形態では、ステップb)において提供されたチューインガムベース組成物は、ソルビトールを含む。本発明の好適な実施形態では、ステップb)において提供されたチューインガムベース組成物は、マルチトールを含む。本発明の好適な実施形態では、ステップb)において提供されたチューインガムベース組成物は、マルチトール及びソルビトールを含む。
【００６５】
したがって、本発明の好適な実施形態では、ステップc)において得られるチューインガムコア組成物は、ソルビトール及び/又はマルチトールを含む。
【００６６】
本発明の好適な実施形態では、ステップc)において得られるチューインガムコア組成物は、（得られたイソマルト含有チューインガムコア組成物の重量全体に関して）少なくとも20重量％のソルビトールを含む。
【００６７】
本発明の好適な実施形態では、ステップc)において得られるチューインガムコア組成物は、（得られたイソマルト含有チューインガムコア組成物の重量全体に関して）少なくとも20重量％のマルチトールを含む。
【００６８】
本発明の好適な実施形態では、ステップc)において得られるチューインガムコア組成物は、（得られたイソマルト含有チューインガムコア組成物の重量全体に関して）多くとも49重量％のソルビトールを含む。
【００６９】
本発明の好適な実施形態では、ステップc)において得られるチューインガムコア組成物は、（得られたイソマルト含有チューインガムコア組成物の重量全体に関して）多くとも49重量％のマルチトールを含む。
【００７０】
本発明の好適な実施形態では、ステップc)において得られるチューインガムコア組成物は、（得られたイソマルト含有チューインガムコア組成物の重量全体に関して）少なくとも20重量％のソルビトール及び/又はマルチトールを含む。本発明の好適な実施形態では、ステップc)において得られるチューインガムコア組成物は、（得られたイソマルト含有チューインガムコア組成物の重量全体に関して）多くとも50重量％のソルビトール及び/又はマルチトールを含む。本発明の好適な実施形態では、ステップc)において得られるチューインガムコア組成物は、（得られたイソマルト含有チューインガムコア組成物の重量全体に関して）少なくとも21重量％のソルビトール及び/又はマルチトールを含む。本発明の好適な実施形態では、ステップc)において得られるチューインガムコア組成物は、（得られたイソマルト含有チューインガムコア組成物の重量全体に関して）多くとも49重量％のソルビトール及び/又はマルチトールを含む。
【００７１】
本発明の好適な実施形態では、ステップc)において得られるチューインガムコア組成物は、（得られたイソマルト含有チューインガムコア組成物の重量全体に関して）少なくとも20重量％、多くとも50重量％のソルビトール及び/又はマルチトール並びに（得られたイソマルト含有チューインガムコア組成物の重量全体に関して）少なくとも10重量％、多くとも50重量％のイソマルトを含む。本発明の好適な実施形態では、ステップc)において得られるチューインガムコア組成物は、（得られたイソマルト含有チューインガムコア組成物の重量全体に関して）少なくとも21重量％、多くとも49重量％のソルビトール及び/又はマルチトール並びに（得られたイソマルト含有チューインガムコア組成物の重量全体に関して）少なくとも25重量％、多くとも45重量％のイソマルトを含む。本発明の好適な実施形態では、ステップc)において得られるチューインガムコア組成物は、（得られたイソマルト含有チューインガムコア組成物の重量全体に関して）約20重量％のソルビトール及び/又はマルチトール並びに（得られたイソマルト含有チューインガムコア組成物の重量全体に関して）約30重量％のイソマルトを含む。
【００７２】
本発明の好適な実施形態では、ステップc)において得られるチューインガムコア組成物は、（得られたイソマルト含有チューインガムコア組成物の重量全体に関して）少なくとも10重量％、多くとも30重量％のソルビトール、（得られたイソマルト含有チューインガムコア組成物の重量全体に関して）少なくとも10重量％、多くとも20重量％のマルチトール及び（得られたイソマルト含有チューインガムコア組成物の重量全体に関して）少なくとも30重量％、多くとも45重量％のイソマルトを含む。
【００７３】
本発明の好適な実施形態では、ステップc)において得られるチューインガムコア組成物は、（得られたイソマルト含有チューインガムコア組成物の重量全体に関して）少なくとも40重量％、多くとも60重量％の少なくとも1種の糖アルコールを含む。
【００７４】
本発明の好適な実施形態では、ステップb)において提供されたチューインガムベース組成物は、糖を含まない。さらに好適な実施形態では、ステップb)において提供されたチューインガムベース組成物は、スクロースを含まないか、グルコースを含まないか、ラクトースを含まないか及び/若しくはフルクトースを含まないか、又はこれらの糖類の少なくとも2種の組み合わせを含まない。
【００７５】
本発明の好適な実施形態では、ステップb)において提供されたチューインガムベース組成物は、歯にやさしい。
【００７６】
本発明の好適な実施形態では、ステップb)において提供されたチューインガムベース組成物は、糖を含まず、特にスクロースを含まないか、グルコースを含まないか、ラクトースを含まないか及び/若しくはフルクトースを含まないか、又はこれらの糖類の少なくとも2種の組み合わせを含まない。
【００７７】
本発明の好適な実施形態では、ステップb)において提供されたチューインガムベース組成物は、少なくとも1種の歯にやさしい糖又は糖アルコールを含む。
【００７８】
本発明の好適な実施形態では、ステップb)において提供されたチューインガムベース組成物中の少なくとも1種の歯にやさしい糖は、イソマルツロース、ニュートリオース（nutriose）、ロイクロース（leukrose）及びポリデキストロースからなる群から選択される。さらに好適な実施形態では、歯にやさしくない成分の量は、（得られたイソマルト含有チューインガムコア組成物の重量全体に関して）最大1重量％である。
【００７９】
本発明のさらに好適な実施形態では、ステップb)において提供されたチューインガムベース組成物中の少なくとも1種の歯にやさしい糖アルコールは、キシリトール、マンニトール、マルチトール、エリトリトール、ラクチトール又はソルビトールの群から選択される。
【００８０】
本発明の代替実施形態では、ステップc)において得られるチューインガムコア組成物は、（得られたイソマルト含有チューインガムコア組成物の重量全体に関して）少なくとも50重量％、多くとも75重量％の少なくとも1種の糖を含む。
【００８１】
本発明の好適な実施形態では、ステップb)において提供されたチューインガムベース組成物は、さらに少なくとも1種の添加剤を含む。
【００８２】
本発明の好適な実施形態では、少なくとも1種の添加剤は、糖類、好適には歯にやさしい糖類、糖アルコール、高甘味度甘味料、親水コロイド、ガムベース、可塑剤（plastifier）、潤滑剤、乳化剤、タンパク質成分、乳成分（milk component）、乳素材（dairy ingredient）、脂肪及び脂肪代替物、植物性脂肪、ビタミン、ミネラル、医薬活性成分、防腐剤、芳香剤、香味料、例えば、ペパーミント、メントール、フルーツ、ストロベリーフレーバー、着色剤、TiO2、可食性酸、例えば、クエン酸、及び食物繊維からなる群から選択される。
【００８３】
本発明の好適な実施形態では、ステップb)において提供されたチューインガムベース組成物は、従来技術において知られるチューインガムベース組成物である。当業者は、適切なチューインガムベース組成物について知っている。
【００８４】
本発明の好適な実施形態では、ステップc)において得られるチューインガムコア組成物は、ステップa)において提供されたイソマルト及びステップb)において提供されたチューインガムベース組成物から本質的になる。本発明の好適な実施形態では、ステップc)において得られるチューインガムコア組成物は、ステップa)において提供されたイソマルト及びステップb)において提供されたチューインガムベース組成物からなる。
【００８５】
本発明の特に好適な実施形態では、イソマルトが、ステップc)において得られるチューインガムコア組成物中に存在する唯一の甘味剤である。本発明のさらに好適な実施形態では、イソマルトが、ステップc)において得られるチューインガムコア組成物中に存在する唯一の糖アルコールである。さらに好適な実施形態では、イソマルトが、ステップc)において得られるチューインガムコア組成物に対してボディー（body）を付与する唯一の甘味剤である。したがって、この好適な実施形態では、イソマルトのほかに、高甘味度甘味料もまたステップc)において得られるチューインガムコア組成物に存在してもよい。
【００８６】
本発明のさらに好適な実施形態では、イソマルト、マルチトール及びソルビトールが、ステップc)において得られるチューインガムコア組成物中に存在する唯一の糖アルコールである。
【００８７】
本発明のさらに好適な実施形態では、イソマルト及びマルチトール又はソルビトールのいずれかが、ステップc)において得られるチューインガムコア組成物中に存在する唯一の糖アルコールである。
【００８８】
本発明のさらに好適な実施形態では、イソマルト及びソルビトールが、ステップc)において得られるチューインガムコア組成物中に存在する唯一の糖アルコールである。本発明のさらに好適な実施形態では、イソマルト及びマルチトールが、ステップc)において得られるチューインガムコア組成物中に存在する唯一の糖アルコールである。
【００８９】
好適な実施形態では、ステップc)において得られるチューインガムコア組成物は、高甘味度甘味料を含む。
【００９０】
本発明の好適な実施形態では、高甘味度甘味料は、シクラメート、サッカリン、アスパルテーム、グリチルリチン、ネオヘスペリジンジヒドロカルコン、ステビオールグリコシド、ソーマチン（タウマチン）、モネリン、アセスルファム、アリターム、スクラロース又はそれらの混合物の群から選択される。ステビオールグリコシドは、例えば、ステビオシド又はレバウジオシドAであり得る。
【００９１】
成分がステップc)において完全に混合又は混練された後は、チューインガムコア組成物を混合機又はニーダーから排出し、例えば、シート状に延ばしてスティック状に切り出すか、チャンク状に押し出すか、又は流し込み成形によりペレット状にすることによって所望の形状へと形作ることが好ましい。一般に、チューインガムコア材料の成分は、第一にガムベースを溶融し、それを運転中の混合機に添加することによって混合される。ベースを混合機自体において溶融してもよい。着色剤又は乳化剤もまた、同時に添加してもよい。グリセリンなどの軟化剤もまた、シロップ剤及び充填剤の一部と一緒に同時に添加してもよい。充填剤の他の部分は、その後混合機に添加され得る。香味料は、典型的に充填剤の最後の部分と一緒に添加される。混合又は混練工程全体には典型的に5〜50分かかるが、より長い混合時間が必要となり得る場合がある。当業者は、上記工程の多くのバリエーションが生じ得ることを認識するであろう。
【００９２】
ステップa)において提供されたイソマルトは、ステップb)において提供されたチューインガムベース組成物を添加する前又は後に第一のチューインガム加工機械に添加することができる。ステップa)において提供されたイソマルトはまた、ステップb)において提供されたチューインガムベース組成物の成分の混合中に添加することもできる。ステップa)において提供されたイソマルトはまた、段階的に添加することもできる。
【００９３】
本発明はまた、チューインガムベース組成物における、チューインガム加工機械の内部接触表面に対する組成物の粘着性を低減するためのイソマルトの使用によっても根底にある技術的課題を解決する。イソマルト、チューインガムベース組成物、チューインガムコア組成物及び/又はチューインガム加工機械に関する本発明による使用の好適な実施形態は、本発明による方法の説明において概説される。
【００９４】
好適な実施形態では、イソマルトはチューインガム加工機械の内部接触表面に対する組成物の粘着性を低減するために意図的に使用される。
【００９５】
本発明の好適な実施形態では、イソマルトはチューインガム加工機械の内部接触表面に対する組成物の粘着性を低減するために使用され、その際、粘着性は同量のマルチトール含有チューインガムコア組成物と比較して低減される。
【００９６】
本発明はまた、好適には本発明による方法において製造されるイソマルト含有チューインガムコア組成物の提供により根底にある技術的課題を解決し、ここでチューインガムコア組成物はチューインガム加工機械の内部接触表面に対して低減された粘着性を有する。イソマルト、チューインガムベース組成物、チューインガムコア組成物及び/又はチューインガム加工機械に関する本発明によるイソマルト含有チューインガムコア組成物の好適な実施形態は、本発明による方法の説明において概説される。
【００９７】
本発明は、ステップc)において得られるチューインガムコア組成物製のチューインガムコアの提供により根底にある技術的課題を解決する。好適な実施形態では、チューインガムコアは、シートとして提供される。
【００９８】
本発明の好適な実施形態では、チューインガムコアは充填又は未充填チューインガムコアである。
【００９９】
本発明は、ステップc)において得られるチューインガムコア組成物を含むチューインガム製品の提供により根底にある技術的課題を解決する。チューインガム製品はコーティングされた、又はコーティングされていないチューインガム製品であり得る。したがって、本発明は、1つの実施形態において、チューインガムスティックなどのコーティングされていないチューインガム製品を提供することを予見する。別の好適な実施形態では、本発明は、コーティングされたチューインガム製品を製造するために本発明により調製されたチューインガム製品を少なくとも1つのコーティング材料層でコーティングする（ここにおいて、前記少なくとも1つの層はチューインガムコア材料の表面上に存在するローリング化合物を覆う）ことを予見する。
【０１００】
本発明のさらに好適な実施形態は、従属請求項に記載する発明である。
【０１０１】
本発明は以下の実施例及び図1により説明される。
【実施例】
【０１０２】
実施例：チューインガムベース組成物とイソマルトの混練又はチューインガムベース組成物のイソマルトなしの混練
以下の処方を使用した。
【表１】
2015536687.tif 000002
【０１０３】
試験1、2及び3は、本発明による処方である。イソマルトを含有しない試験4及び5は、従来技術による処方である。
【０１０４】
ニーダーとしてドイツ、エットリンゲンのGabler GmbH & Co. KG製シグマ混練機IP 25 AP/T-CGを使用した。このニーダーは、17.5リットルの最大加工能力を有する。ニーダーの回転は15〜45rpmとすることができる。ニーダーの加工温度は5℃〜90℃とすることができる。ニーダーのクリーンアウトは容器をひっくり返して行う（モーター駆動；角度100°）。
【０１０５】
ガムベース、リカシン（lycasin）及び半分量のポリオールをニーダー中、30分間混合した。甘味料、香味料及び残りの半量のポリオールを添加し、混合物を更に30分間混練した。全ての化合物を所定量添加した。混練混合物の全体に相当する量は10 kgであった。
【０１０６】
混練工程中の温度は50℃であった。
【０１０７】
ニーダー内の塊を、その塊の残存量をニーダーから擦り取らずに排出させることによって、ニーダーから取り出した。ニーダーから排出された塊を秤量してニーダー中のチューインガムコア組成物の残分と比較した。さらに、写真に違いを表示させるためにニーダーの内部表面の写真をとった。
【０１０８】
上記の種々の試験についてのチューインガムコア組成物の計算残分値の結果を図1及び表2に示す。
【表２】
2015536687.tif 000003
【０１０９】
示した値は、ニーダー中で混合された塊全体に対する、排出後のニーダーの内部表面上に付着している混練物の計算重量％を表す。
【０１１０】
試験1、2及び3は、試験4及び5と比較して粘着性の観点でずっと良好な結果を示す。
【０１１１】
これはまた、写真からも見ることができた。
【０１１２】
イソマルトを使用することで、混練後の洗浄プロセスがソルビトール又はマルチトールと比較して低減される。
【０１１３】
イソマルトの使用はバッチを移す場合に残存する材料を低減し、これにより、能力が増大し、洗浄が容易になり、残存材料の熱的負荷が低減された。これらは全てチューインガム製造時において価値を増大させる特徴である。
【図１】
2015536687.tif 000004
【国際調査報告】
2015536687.tif 000005
2015536687.tif 000006
2015536687.tif 000007